(57)【要約】      （修正有）【課題】金属再利用に関し、より具体的には、金属再利用のための脱コーティングシステムを提供する。【解決手段】脱コーティングシステムは、ダストサイクロンとダストブリケッタとを含む。ダストサイクロンは、脱コーティングシステムの脱コーティングキルンからの排気を受容し、排気から有機微粒子状物質をダストとして除去するように構成されている。ダストブリケッタは、ダストサイクロンからダストを受容し、ダストを圧縮してダストブリケットにするように構成されている。【選択図】図１
2020128595.tif 000002
【特許請求の範囲】
【請求項１】
脱コーティングシステムであって、
脱コーティングキルンからの排気を受容し、
前記排気から有機微粒子状物質をダストとして分離し、
吐出温度で前記ダストを吐出する、ように構成されたダストサイクロンと、
前記ダストサイクロンから前記ダストを受容し、
前記ダストを圧縮して、ダストブリケットにする、ように構成されたダストブリケッタと、を備える、脱コーティングシステム。
【請求項２】
前記ダストブリケッタが、前記ダストを、前記吐出温度からブリケット化温度まで冷却するようにさらに構成されている、請求項１に記載の脱コーティングシステム。
【請求項３】
前記吐出温度が、約２５０℃〜約４００℃であり、前記ブリケット化温度が、約２０℃〜約１５０℃である、請求項２に記載の脱コーティングシステム。
【請求項４】
前記ダストブリケッタが、結合剤を前記ダストと混合することによって、前記ダストを冷却するようにさらに構成されている、請求項２に記載の脱コーティングシステム。
【請求項５】
前記結合剤が、不活性材料である、請求項４に記載の脱コーティングシステム。
【請求項６】
前記結合剤が、水和塩、セルロース、でんぷん、ろう、パラフィン、重炭酸ナトリウム、およびリグノスルホネートからなる群から選択される、請求項４に記載の脱コーティングシステム。
【請求項７】
前記ダストブリケッタが、前記ダストを水冷加圧ツールで圧縮することによって、前記ダストを冷却するようにさらに構成されている、請求項２に記載の脱コーティングシステム。
【請求項８】
ダストを前記ダストサイクロンから前記ダストブリケッタに連続的に導くように構成された送り経路をさらに備える、請求項１に記載の脱コーティングシステム。
【請求項９】
前記送り経路が、前記ダストサイクロンから前記ダストブリケッタまでの送達中、前記ダストを冷却するように構成されている、請求項８に記載の脱コーティングシステム。
【請求項１０】
脱コーティングシステムのダストサイクロンからのダストからダストブリケットを形成する方法であって、
前記脱コーティングシステムの前記ダストサイクロンから、有機微粒子状物質を含有する前記ダストを抽出することと、
前記ダストを、吐出温度からブリケット化温度まで冷却することと、
前記ダストをダストブリケッタによって圧縮し、ダストブリケットを形成することと、を含む、方法。
【請求項１１】
前記ダストを冷却することおよび前記ダストを圧縮することが、前記ダストブリケッタによって同時に行われる、請求項１０に記載の方法。
【請求項１２】
前記ダストを冷却することが、前記ダストブリケッタによって前記ダストを冷却することを含む、請求項１０に記載の方法。
【請求項１３】
前記ダストを圧縮する前に所定時間の間冷却した後、前記ダストを一時的に保管することをさらに含む、請求項１０に記載の方法。
【請求項１４】
前記ダストを前記吐出温度から前記ブリケット化温度まで冷却した後、前記ダストを前記ダストブリケッタまで送達することをさらに含む、請求項１０に記載の方法。
【請求項１５】
前記ダストを冷却することが、前記ダストに水を導入することと、熱を蒸気としてフラッシュオフすることとを含む、請求項１０に記載の方法。
【請求項１６】
前記ダストブリケッタ内部に不活性ガスを送り込み、その間前記ダストを圧縮して、前記ダストブリケッタ内部の前記ダストの再酸化を低減させることをさらに含む、請求項１０に記載の方法。
【請求項１７】
前記ダストを冷却することが、結合剤を前記ダストと混合することを含み、前記結合剤が、不活性材料を含む、請求項１０に記載の方法。
【請求項１８】
前記結合剤を混合することが、前記ダストを前記ダストブリケッタに送達することおよび前記ダストを圧縮することの前に、前記結合剤を混合することを含む、請求項１７に記載の方法。
【請求項１９】
前記結合剤を混合することが、前記ダストブリケッタ内部で前記結合剤を前記ダストと混合することを含む、請求項１７に記載の方法。
【請求項２０】
前記ダストを圧縮することが、前記ダストの密度を、圧縮されていないダストと比較して増大させること、前記ダストの多孔率を、圧縮されていないダストと比較して減少させること、または前記ダストの熱伝導率を、圧縮されていないダストと比較して増大させることのうちの少なくとも１つを含む、請求項１０に記載の方法。
【発明の詳細な説明】
【技術分野】
【０００１】
本出願は、金属再利用に関し、より具体的には、金属再利用のための脱コーティングシステムに関する。
【０００２】
関連出願の参照
本出願は、２０１７年５月２６日出願の米国仮出願第６２／５１１，３８０号、発明の名称「ＳＹＳＴＥＭ  ＡＮＤ  ＭＥＴＨＯＤ  ＦＯＲ  ＢＲＩＱＵＥＴＴＩＮＧ  ＣＹＣＬＯＮＥ  ＤＵＳＴ  ＦＲＯＭ  ＤＥＣＯＡＴＩＮＧ  ＳＹＳＴＥＭＳ」の利益を主張し、その開示は、参照によりその全体が本明細書に組み入れられる。
【背景技術】
【０００３】
金属再利用中、金属スクラップ（例えば、アルミニウムまたはアルミニウム合金）は、金属スクラップの小片に粉砕されるか、細断されるか、切り刻まれるか、またはさもなければ縮小される。多くの場合、金属スクラップは、様々なコーティング、例えば油、塗料、ラッカー、プラスチック、インク、および糊に加えて、様々な他の有機汚染物質、例えば紙、プラスチック袋、ポリエチレンテレフタレート（ＰＥＴ）、砂糖の残渣等を有し、これらは、金属スクラップをさらに処理し回収することができるようになる前に、脱コーティングプロセスを通して除去されなければならない。
【０００４】
脱コーティングシステムによる脱コーティング中、有機化合物は気化され、有機化合物のうちのいくつかは、他の微細に分割された材料（アルミニウム細片、粘土、ガラス、顔料等の様々な無機材料、）とともに、脱コーティングシステムのダストサイクロンを通して、ダストとしてろ過される。このダストは、高い比率の有機化合物を含有しているため、ダストは、脱コーティングシステムから吐出されたとき、自然発生した燃焼およびダスト火災の発生の影響を受けやすい。これらの火災は、水または消火器であっても、消化することが非常に困難である。また、水およびダストのスラリー混合物を作製するために、水を使用してダストを湿らせた場合、該混合物は、スラリー混合物の含有物に起因して、廃棄するためにコストがかかる場合があり、該プロセスは、日常ベースで必要とされる水の量に起因して、実施するために費用がかかる場合があり、混合物は、可能性のある安全および環境問題を提示し得る。
【発明の概要】
【０００５】
本特許で使用される「発明（ｉｎｖｅｎｔｉｏｎ）」「その発明（ｔｈｅ  ｉｎｖｅｎｔｉｏｎ）」、「この発明（ｔｈｉｓ  ｉｎｖｅｎｔｉｏｎ）」、および「本発明（ｔｈｅ  ｐｒｅｓｅｎｔ  ｉｎｖｅｎｔｉｏｎ）」という用語は、この特許の主題の全ておよび以下の特許請求の範囲を広く指すことを意図している。これらの用語を含む陳述は、本明細書に記載された主題を限定するものではなく、または以下の特許請求の範囲の意味もしくは範囲を限定するものではないと理解すべきである。この特許に含有される本発明の実施形態は、この概要ではなく、以下の特許請求の範囲によって規定される。この概要は、本発明の様々な実施形態のハイレベルな概観であり、以下の詳細な説明の項でさらに説明される概念のいくつかを紹介するものである。この概要は、特許請求される主題の重要または本質的な特徴を特定することを意図するものではなく、特許請求される主題の範囲を決定するために単独で使用されることも意図していない。主題は、本特許の明細書全体の適切な部分、任意のまたは全ての図面、および各請求項を参照することによって理解されるべきである。
【０００６】
様々な例では、脱コーティングシステムは、ダストサイクロン（または他の好適な固体／気体分離器）と、ダストブリケッタとを含む。ダストサイクロンは、脱コーティングシステムの脱コーティングキルンからの排気を受容し、排気から有機微粒子状物質（有機および無機の両方）をダストとして分離するように構成される。ダストブリケッタは、ダストサイクロンからの前記ダストを受容し、ダストを圧縮してダストブリケットにするように構成される。いくつかの例では、脱コーティングシステムのダストサイクロンからのダストからダストブリケットを形成する方法は、脱コーティングシステムの前記ダストサイクロンから、有機微粒子状物質を含有する前記ダストを抽出することと、ダストを、吐出温度からブリケット化温度まで冷却することと、ダストをダストブリケッタによって圧縮し、ダストブリケットを形成することと、を含む。任意には、いくつかの例では、結合剤は、ダストと混合されて、ダストの温度をブリケット化温度まで低減させ、および／またはブリケット形成を改善する。いくつかの例では、アルミニウム、またはマグネシウムに富むアルミニウム粉末、もしくは所望のような様々な他の金属を、ダストブリケットから回収することができる。
【０００７】
本開示に記載された様々な実施は、付加的なシステム、方法、特徴、および利点を含むことができ、これらを、必ずしも本明細書に明白に開示することができるわけではないが、以下に続く詳細な説明および添付の図面を考察した場合、当業者には明らかであろう。すべてのそのようなシステム、方法、特徴、および利点は、本開示内に含まれ、添付の請求項によって保護されることが意図されている。
【図面の簡単な説明】
【０００８】
以下の図面の特徴および構成要素は、本開示の一般的な原則を強調するために図示される。図面全体にわたって、対応する特徴および構成要素は、一貫性および明瞭性のために参照番号を一致させることによって指定することができる。
【０００９】
【図１】本開示の態様による、脱コーティングシステムを描写する概略図である。
【図２】図１の脱コーティングシステムのための代表的なブリケット化プロセスを描写するフローチャートである。
【発明を実行するための形態】
【００１０】
本発明の例の主題は、法定要件を満たすために、限定的に本明細書に記載されるが、この説明は必ずしも特許請求の範囲を限定するものではない。特許請求される主題は、他の方法で具体化されてもよく、異なる要素またはステップを含んでいてもよく、他の既存または将来の技術と一緒に使用されてもよい。この説明は、個々のステップの順序または要素の配置が明示的に記載されている場合を除いて、様々なステップまたは要素の間（３つ以上の間または２つの間）に任意の特定の順序または配置を意味するものと解釈されるべきではない。
【００１１】
図１は、本開示の態様による、金属スクラップ、例えばアルミニウムまたはアルミニウム合金からコーティングおよび他の有機汚染物質を除去するための脱コーティングシステム１００を図示する。脱コーティングシステム１００は、概して、キルン１０２と、サイクロン１０４（または他の好適な個体／気体分離器）と、アフターバーナ１０６とを含む。他の構成要素、例えば再循環ファン１０８、熱交換器１１０、および排気システム１１２もまた、脱コーティングシステム１００の一部として含まれる。図１に図示されるように、脱コーティングシステム１００は、ダストブリケッタ１２０をさらに含む。
【００１２】
脱コーティングシステム１００による脱コーティングプロセス中、金属スクラップ１０１は、キルン１０２の中に送り込まれる。加熱されたガス１１５は、キルン１０２の中に注入されて、キルン１０２内部の温度を上昇させ、スクラップ金属を溶かすことなく、有機物質を気化させる。多くの場合では、脱コーティングシステム１００内部の酸素濃度は、低レベル（例えば、約６％〜約８％の酸素）に維持され、それによって、有機材料が発火しないようにされる。例えば、脱コーティングシステム内部では、雰囲気は、有機化合物が、脱コーティングプロセスに起因して高温であるとしても発火しないように、酸素７％であってもよい。脱コーティングされたスクラップ金属１０３は、さらなる処理のためにキルン１０２から除去され、最終的に新しいアルミニウム製品に加工される。
【００１３】
気化された有機化合物を含有する排気（「ＶＯＣ」と称される場合がある）は、ダクト１１４を通ってキルン１０２を退出し、ダクトは、キルン１０２をサイクロン１０４に接続させる。サイクロン１０４内部では、より大きい有機化合物粒子は、排気からダストとして除去され、最終的には廃棄のためにサイクロン１０４から吐出される。サイクロン１０４から、排気は、アフターバーナ１０６の中に導かれる。アフターバーナ１０６は、排気内部の残余の有機化合物を焼却し、加熱されたガスを、排気システム１１２（例えば、バグハウス）もしくは雰囲気につながるか、またはキルン１０２の中に送り込まれることができるダクト１１６の中に吐出する。アフターバーナ１０６は、熱風バーナ１１９または気体を加熱するための他の好適な装置を含んでもよい。ダクト１１６内部の加熱されたガスの温度は、ダクト１１４内部のキルン１０２からの排気の温度を上回る。例えば、様々な場合では、ダクト１１４内部の排気の温度は、概して約２５０℃〜約４００℃であり、一方でダクト１１６内部の加熱されたガスの温度は、概して約７００℃〜約９００℃である。いくつかの例では、アフターバーナ１０６を励起する加熱されたガスのいくらかは、任意には、再循環ダクト１１８を通ってキルン１０２に再循環して戻る。様々な例では、気体がキルン１０２に再循環して戻る前に、アフターバーナ１０６からの加熱されたガスの温度を冷却するために、冷却装置１１３（例えば、水噴霧器）が設けられる。
【００１４】
図１に図示されるように、いくつかの例では、ダクト１１６を通ってアフターバーナ１０６を退出する排気は、排気の温度を低減させる熱交換器１１０に導かれる。様々な例では、熱交換器１１０を退出する冷却された排気のいくらかは、エアムーバ１０５を通ってキルン１０２に再循環して戻り得る。代替的に、または付加的に、熱交換器１１０を退出する冷却された排気のいくらかは、アフターバーナ１０６内部の雰囲気を制御することを助けるための冷却空気１２１として、エアムーバ１０７を通って、アフターバーナ１０６に再循環して戻り得る。様々な例では、付加的なエアムーバ１０９および１１１が設けられ、酸素（エアムーバ１０９）および燃焼空気（エアムーバ１１１）を供給し、アフターバーナ１０６内部の雰囲気を制御する。
【００１５】
サイクロン１０４から吐出されたダストは、燃焼および炎の形成に影響されやすいが、これは、ダストが比較的高温でサイクロンを退出するためである。ダスト粒子が緩やかにパッケージされるため、ダストの堆積への空気の進入の割合は、比較的高く、燃焼をさらに促進させる。これらのダストの炎は、水または消火器をもってしても、消すことが非常に困難である。また、ダストを湿らせて水およびダストのスラリー混合物を作るために水が使用された場合、混合物は、結果として得られるスラリー混合物の成分の性質に加えて、材料の増大した質量に起因して、廃棄するために費用がかかる場合がある。さらに、該プロセスは、日常ベースで必要とされる水の量に起因して、実施するために費用がかかる場合があり、混合物は、可能性のある安全および環境問題を提示し得る。
【００１６】
サイクロン１０４からダストブリケッタ１２０までの送り経路１２２は、任意には、コンベヤ、通路またはサイクロン１０４から吐出された後サイクロン１０４からダストブリケッタ１２０までダストを送達するために好適な他の同様の機構を含む。他の例では、送り経路１２２は、サイクロン１０４からダストを収集し、ダストブリケットを形成するために十分なダストが収集されると、ダストをダストブリケッタ１２０に送達する収集器（例えば、ホッパまたは収容部）である。
【００１７】
ダストブリケッタ１２０は、ダストを圧縮してダストブリケットにするように構成される。いくつかの例では、ダストブリケッタ１２０は、ダストを圧縮するために約１３００ｋｇ／ｃｍ２〜約２５００ｋｇ／ｃｍ２の力を適用するように構成される。ダストは、圧縮中または圧縮前に（ダストブリケッタ１２０内部で、および／またはダストブリケッタ１２０内への進入前に）冷却され得る。ダストを圧縮および冷却してブリケットにすることは、酸素がダストの中の可燃性有機化合物と接触することを最小限にし、ダストの温度をさらに低減させる。様々な場合では、ダストブリケッタによって形成されたダストブリケットは、様々な産業、例えばとりわけセメント、鉄鋼、および耐火物で使用され得る。アルミニウムもまた、ダストブリケットから回収し、他のプロセスにおいて再使用することができる。
【００１８】
様々な例では、ダストブリケッタ１２０は、ダストブリケッタ１２０がダストの高い動作温度で機能し得るような特徴を含む。例えば、いくつかの場合では、ダストブリケッタ１２０の感熱構成要素、例えばダストブリケッタ１２０の加圧ツールは、様々な冷却剤、例えば水、空気、または様々な他の好適な冷却剤で冷却される。これらの場合では、動作中、ダストブリケッタ１２０は、両方ともダストを圧縮し、冷却された構成要素を通してダストを冷却し、ダストの様々な有機成分と接触する酸素を低減すると同時に、ダストの温度を低下させる。いくつかの例では、ダストの高い動作温度で機能するための付加的な特徴には、ダストブリケッタ１２０のダストの再酸素化を低減させるための不活性ガスを供給するために、ダストブリケッタ１２０の様々な地点に送りポイントを有すること、ダストブリケッタ１２０の様々な構成要素を形成するための耐高温材料（例えば、とりわけ様々な鋼鉄）を使用すること、熱膨張を可能にするダストブリケッタ１２０の構成要素を使用すること、ダストブリケッタ１２０を特定の加圧力で動作させること等を含むがこれらに限定されないダストブリケッタ１２０が設けられ得る。
【００１９】
図２は、ダストブリケッタ１２０を使用して、サイクロン１０４からのダストからブリケットを形成する代表的な方法を示すフローチャートである。ブロック２０２では、サイクロン１０４からダストが抽出される。ブロック２０２においてサイクロン１０４から吐出されたダストは、概して約２５０℃〜約４００℃の吐出温度にある。ダストが連続的にダストブリケッタ１２０に（例えば、コンベヤを通して）送り込まれる様々な例では、サイクロン１０４は、インターロックまたはサイクロンからのダスト吐出率を制御するための他の同様の機構を含み得る。
【００２０】
ブロック２０４では、ダストが冷却され、ダストの温度が吐出温度からブリケット化温度まで低減され、これは吐出温度を下回る。様々な場合では、ブリケット化温度は、約２０℃〜約１５０℃である。一例では、ブリケット化温度は、およそ６０℃以上である。ダストの温度をブリケット化温度まで低減させるための様々な手法が、ブロック２０４において使用され得る。ブロック２０４におけるダストの冷却は、ダストブリケッタ１２０への、ダストブリケッタ１２０内部への、または両者の組み合わせへのダストの送達の前に行われてもよい。
【００２１】
いくつかの場合では、冷却コンベヤ（例えば、水冷スクリューフィーダ）または送り経路１２２を形成する他の同様の機構は、ダストがサイクロン１０４からダストブリケッタ１２０に送達されるときにダストを冷却する。他の例では、ダストは、限定された量の水をダストに導入し、それによって、ダストからの熱が蒸気としてフラッシュオフするようにすることによって冷却される。例えば、いくつかの場合では、約５％〜約１０％ｗ／ｗの水量が使用され得る。いくつかの例では、危険な廃棄物（例えば、水素ガス）の生成を低減するかまたは防止するために、様々な添加物が水に加えられ得る。様々な例では、ダストは、ダストが圧縮されるときに、ダストブリケッタ１２０の冷却された構成要素、例えば水冷加圧ツールによって冷却される。いくつかの例では、結合剤がダストと混合され、ダストの温度をブリケット化温度まで低減させ、および／または、結合剤なしに形成されたダストブリケットと比較して、ブリケット形成を改善する。様々な例では、結合剤は、ダストブリケッタ１２０への、またはダストブリケッタ１２０内部へのダストの送達前に、ダストと混合され得る。結合剤は、炭素粉末、水和塩、セルロース、でんぷん、ろう、パラフィン、リグノスルホネート、重炭酸ナトリウム（固体冷却剤として、または水溶液として）を含むがこれらに限定されない様々な材料、またはダストの温度を低減させると同時にブリケット形成を改善する様々な他の好適な結合剤であってもよい。いくつかの例では、結合剤は、不活性材料であるが、これらはそうである必要はない。例えば、いくつかの場合では、重炭酸ナトリウムは、固体冷却剤として添加され得、分解重炭酸ナトリウムは、ダストを冷却し得る。分解重炭酸ナトリウムは、さらに二酸化炭素を放出し、これは、空気を排除し、さらに酸化の回避を助ける。当業者には、上記の冷却手法は、ダストの温度をブリケット化温度まで低減させるために、独立して、または様々な組み合わせで使用されてもよいことが理解されよう。
【００２２】
ブロック２０６では、ダストが圧縮されて、ダストブリケットを形成する。いくつかの例では、ブロック２０４におけるダストの冷却と、ブロック２０６におけるダストの圧縮とは、同時に行われる。他の例では、ダストが冷却された後に、ダストが圧縮される。
【００２３】
様々な任意の例では、本システムは、直接送り込みシステムである必要はなく、ダストは、プロセス全体にわたる様々なステージで（例えば、ブロック２０２の後、ブロック２０４の後等）、任意の所望の期間にわたって保管されてもよい。例えば、いくつかの場合では、ダストは、ブリケット化の前の所定量の時間の間、瞬間的に、または一次的に保管されてもよい。別の非限定的な例では、ダストは、ブリケット化の前の混合ステップによって、またはそれなしで瞬間的に、または一次的に保管されてもよい。任意には、ダストは、ダスト収容部、サージホッパ、または様々な他の好適な場所に一次的に、または瞬間的に保管されてもよい。
【００２４】
ダストブリケッタ１２０によって形成されたダストブリケットは、サイクロン１０４からの圧縮されていないダストを超える利点を提供する。圧縮されていないダストと比較して、ダストブリケットは、対応する圧縮されていないダストの量よりも多孔性が低く、かつ密度が高い。ダストブリケットの多孔性がより低いため、ダストブリケット内への空気の進入率が低減され（すなわち、同じ時間にわたって、圧縮されていないダストと比較してより少ない空気がダストブリケットに浸透することができ）、このことは、燃焼する傾向を低減させる。付加的に、ダストブリケットは圧縮されていないダストよりも密度が高いため、ダストブリケットの熱伝導率が増大し、このことは、局所化された加熱の傾向を低減させることを意味する。したがって、圧縮されていないダストと比較して、ダストブリケッタ１２０によって形成されたダストブリケットは、多孔性がより少なくかつ密度がより高いという利点を有し、このことは、ダストの火災のリスクを低減させる。廃棄物の観点から、ダストブリケットは、圧縮されていないダストよりもさらにコンパクトであるため、廃棄物の体積は、対応する量の圧縮されていないダストと比較して低減され（または、同様の量の圧縮されていないダストと比較して、さらなるダストが廃棄され得）このことは、廃棄および環境的コストを低減させる。いったんダストが圧縮されてダストブリケットにされると、アルミニウムは、廃棄物として失われるのではなく、再利用プロセスにおけるブリケットから回収することができる。また、ダストブリケットは、単に廃棄物としてダストが捨てられるのではなく、ダストブリケットを使用／消費することができる第三者に販売することができる。
【００２５】
「ＥＣ」（実施例の組み合わせ）としての少なくともいくつかの明確な列記を含み、本明細書に記載された概念による多種多様な例示のタイプのさらなる説明を提供する代表的な例の集合が、以下に提供される。これらの例は、相互に排他的であるか、網羅的であるか、または限定的であることは意図されず、本発明は、これらの例示的な例に限定されず、むしろ、発行された請求項およびそれらの等価物の範囲内のすべての可能な改変および変種を包含する。
【００２６】
ＥＣ１．脱コーティングシステムは、脱コーティングキルンからの排気を受容し、排気から有機微粒子状物質をダストとしてろ過し、吐出温度でダストを吐出する、ように構成されたダストサイクロンと、ダストサイクロンからのダストを受容し、ダストを圧縮してダストブリケットにする、ように構成されたダストブリケッタと、を備える。
【００２７】
ＥＣ２．先行するかまたは後続の例示の組み合わせのいずれかに記載の脱コーティングシステムであって、ダストブリケッタは、ダストを、吐出温度からブリケット化温度まで冷却するようにさらに構成される。
【００２８】
ＥＣ３．先行するかまたは後続の例示の組み合わせのいずれかに記載の脱コーティングシステムであって、吐出温度が、約２５０℃〜約４００℃であり、ブリケット化温度が、約２０℃〜約１５０℃である。
【００２９】
ＥＣ４．先行するかまたは後続の例示の組み合わせのいずれかに記載の脱コーティングシステムであって、ダストブリケッタが、結合剤をダストと混合することによって、ダストを冷却するようにさらに構成される。
【００３０】
ＥＣ５．先行するかまたは後続の例示の組み合わせのいずれかに記載の脱コーティングシステムであって、結合剤が、不活性材料である。
【００３１】
ＥＣ６．先行するかまたは後続の例示の組み合わせのいずれかに記載の脱コーティングシステムであって、結合剤が、水和塩、セルロース、でんぷん、ろう、パラフィン、重炭酸ナトリウム、およびリグノスルホネートからなる群から選択される。
【００３２】
ＥＣ７．先行するかまたは後続の例示の組み合わせのいずれかに記載の脱コーティングシステムであって、ダストブリケッタが、ダストを水冷加圧ツールで圧縮することによって、ダストを冷却するようにさらに構成される。
【００３３】
ＥＣ８．先行するかまたは後続の例示の組み合わせのいずれかに記載の脱コーティングシステムであって、ダストをダストサイクロンからダストブリケッタに連続的に導くように構成された送り経路をさらに備える。
【００３４】
ＥＣ９．先行するかまたは後続の例示の組み合わせのいずれかに記載の脱コーティングシステムであって、送り経路が、ダストサイクロンからダストブリケッタまでの送達中、ダストを冷却するように構成される。
【００３５】
ＥＣ１０．脱コーティングシステムのダストサイクロンからのダストからダストブリケットを形成する方法であって、脱コーティングシステムのダストサイクロンから、有機微粒子状物質を含有するダストを抽出することと、ダストを、吐出温度からブリケット化温度まで冷却することと、ダストをダストブリケッタによって圧縮し、ダストブリケットを形成することと、を含む。
【００３６】
ＥＣ１１．先行するかまたは後続の例示の組み合わせのいずれかに記載の方法であって、ダストを冷却することおよびダストを圧縮することが、ダストブリケッタによって同時に行われる。
【００３７】
ＥＣ１２．先行するかまたは後続の例示の組み合わせのいずれかに記載の方法であって、ダストを冷却することが、ダストブリケッタによってダストを冷却することを含む。
【００３８】
ＥＣ１３．先行するかまたは後続の例示の組み合わせのいずれかに記載の方法であって、ダストブリケッタによってダストを冷却することが、ダストを水冷加圧ツールで圧縮することを含む。
【００３９】
ＥＣ１４．先行するかまたは後続の例示の組み合わせのいずれかに記載の方法であって、吐出温度が、約２５０℃〜約４００℃であり、ブリケット化温度が、約２０℃〜約１５０℃である。
【００４０】
ＥＣ１５．先行するかまたは後続の例示の組み合わせのいずれかに記載の方法であって、ダストを吐出温度からブリケット化温度まで冷却した後、ダストをダストブリケッタまで送達することをさらに含む。
【００４１】
ＥＣ１６．先行するかまたは後続の例示の組み合わせのいずれかに記載の方法であって、ダストを冷却することが、ダストサイクロンからダストブリケッタまでの冷却された送り経路を通して、ダストを冷却することを含む。
【００４２】
ＥＣ１７．先行するかまたは後続の例示の組み合わせのいずれかに記載の方法であって、ダストを冷却することが、ダストに水を導入することと、熱を蒸気としてフラッシュオフすることとを含む。
【００４３】
ＥＣ１８．先行するかまたは後続の例示の組み合わせのいずれかに記載の方法であって、ダストブリケッタ内部に不活性ガスを送り込み、その間ダストを圧縮して、ダストブリケッタ内部のダストの再酸化を低減させることをさらに含む。
【００４４】
ＥＣ１９．先行するかまたは後続の例示の組み合わせのいずれかに記載の方法であって、ダストを圧縮することが、約１３００ｋｇ／ｃｍ２〜約２５００ｋｇ／ｃｍ２の力を適用することを含む。
【００４５】
ＥＣ２０．先行するかまたは後続の例示の組み合わせのいずれかに記載の方法であって、ダストを冷却することが、結合剤をダストと混合することを含む。
【００４６】
ＥＣ２１．先行するかまたは後続の例示の組み合わせのいずれかに記載の方法であって、結合剤が、不活性材料を含む。
【００４７】
ＥＣ２２．先行するかまたは後続の例示の組み合わせのいずれかに記載の方法であって、結合剤が、水和塩、セルロース、でんぷん、ろう、パラフィン、重炭酸ナトリウム、およびリグノスルホネートからなる群から選択される。
【００４８】
ＥＣ２３．先行するかまたは後続の例示の組み合わせのいずれかに記載の方法であって、結合剤を混合することが、ダストをダストブリケッタに送達することおよびダストを圧縮することの前に、結合剤を混合することを含む。
【００４９】
ＥＣ２４．先行するかまたは後続の例示の組み合わせのいずれかに記載の方法であって、結合剤を混合することが、ダストブリケッタ内部で結合剤をダストと混合することを含む。
【００５０】
ＥＣ２５．先行するかまたは後続の例示の組み合わせのいずれかに記載の方法であって、ダストを圧縮することが、ダストの密度を、圧縮されていないダストと比較して増大させることを含む。
【００５１】
ＥＣ２６．先行するかまたは後続の例示の組み合わせのいずれかに記載の方法であって、ダストを圧縮することが、ダストの多孔率を、圧縮されていないダストと比較して減少させることを含む。
【００５２】
ＥＣ２７．先行するかまたは後続の例示の組み合わせのいずれかに記載の方法であって、ダストを圧縮することが、ダストの熱伝導率を、圧縮されていないダストと比較して増大させることを含む。
【００５３】
ＥＣ２８．先行するかまたは後続の例示の組み合わせのいずれかに記載の方法であって、ダストを圧縮する前に所定時間の間冷却した後、ダストを一時的に保管することをさらに含む。
【００５４】
上記の態様は、単に本開示の原理に関する明確な理解のために記載された、単に実施可能な実施例である。本開示の趣旨および原理から実質的に逸脱することなく、上記の実施例（複数可）に関しては多くの変形および修正をなすことができる。係る修正および変形の全てが、本明細書において、本開示の範囲内に含まれ、個々の態様または要素もしくはステップの組み合わせに対する全ての可能性のある請求項が、本開示によって裏付けられることが意図される。さらに、特定の用語は、本明細書ならびに以下の特許請求の範囲で使用されるが、それらは、包括的および説明的な意味でのみ使用され、記載された発明または添付の特許請求の範囲を限定することを目的としていない。
【図１】
2020128595.tif 000003
【図２】
2020128595.tif 000004
【外国語明細書】
2020128595.tif 000005
2020128595.tif 000006
2020128595.tif 000007
2020128595.tif 000008
2020128595.tif 000009
2020128595.tif 000010
2020128595.tif 000011
2020128595.tif 000012
2020128595.tif 000013
2020128595.tif 000014
2020128595.tif 000015
2020128595.tif 000016
2020128595.tif 000017
2020128595.tif 000018
2020128595.tif 000019
2020128595.tif 000020
2020128595.tif 000021